(57)【特許請求の範囲】
【請求項１】
平均組成が質量％でＦｅ：２％以下、残部がＺｎ及び不可避的不純物からなり、Ｃｕが分散した溶融亜鉛めっき層を有するめっき鋼線であって、
めっき層表面において、Ｃｕ質量％で１０％以上の領域の面積指数が２％以上、３５％以内であることを特徴とするＣｕをめっき層に含有するめっき鋼線。
尚、面積指数とは、走査型電子顕微鏡（ＳＥＭ）と、それに付随するエネルギー分散型組成分析装置（ＥＤＳ）により、測定面積として、めっき層表面のうち線径の１／４長さの正方形領域を３ケ所測定し、Ｃｕ質量％で、１０％以上領域の面積を測定、それを測定全面積で割り、％表示したものである。
【請求項２】
前記溶融めっき層の平均組成がさらに質量％で、Ａｌ：６０％以下含有することを特徴とする請求項１に記載のめっき鋼線。
【請求項３】
前記溶融めっき層の平均組成がさらに質量％で、Ａｌ：２０％以下、Ｍｇ：５％以下含有することを特徴とする請求項１に記載のＣｕをめっき層に含有するめっき鋼線。
【請求項４】
請求項１〜３のいずれかに記載のＣｕをめっき層に含有するめっき鋼線から製造した金網。
【発明の詳細な説明】
【技術分野】
【０００１】
本発明は、海中で使用する主に養殖用生簀などの網に適用されるめっき鋼線とそれから製造した金網に関する。
【背景技術】
【０００２】
養殖生簀用では、これまで、化学繊維、めっき鋼線から製網した網が使用されているが、長期間、海中で使用すると網に海藻、貝類などが付着して、網目が塞がり、網外と網内の海水交換が、十分に行われずに、網内の魚が酸欠を起こす懸念がある。
【０００３】
従来は、定期的に、生簀網を陸揚げして、付着した海藻、貝類を除去する。更に、必要に応じては、Ｃｕ、Ａｇ、Ｚｎ等を含有する防藻剤を塗布することがなされてきた。特に、Ｃｕは、海中にＣｕイオンとして溶出して、藻、貝類などの幼生に接触すると酵素、蛋白質と結合し、活性を低下させ代謝機能を阻害する。更に、これらのＣｕイオンの触媒作用により空気中、あるいは海中の酸素の一部を活性酸素化し、それが、幼生中の有機物を分解することにより海藻、貝類の繁殖を抑制すると考えられている。
【０００４】
ただし、定期的な防汚剤の生簀網への塗布は、労力、コストがかかることに加えて、これらの防汚剤は、過剰なＣｕイオンを海中に溶出させ、魚の内部に残留し、魚の生育障害、その魚を食べた人体への悪影響などが懸念されることに加えて、Ｃｕイオンの海洋汚染により自然界の海洋生物への悪影響も懸念される。そのため、Ｃｕイオンの溶出は、生簀網を形成するめっき素材の近傍に最低限の量が存在し、めっき鋼線に海藻、貝類の付着を防止する程度に限定されるべきである。
【０００５】
これらの問題を解決する手段として、非特許文献１では、生簀用網用の素材として、亜酸化銅と有機亜鉛化合物、有機銅化合物を混練しポリアミド／ポリアミドエラストマ−ブンレド繊維の直径２ｍｍのトワインが、海藻、貝類の付着を防止する効果があることが開示されているが、海中で２０週以上経過すると、ほや、貝類の付着が増加する傾向があること、また、化学繊維へ銅、亜鉛系化合物を混練すると引張強さが低下するなど課題がある。特に、素材の引張強さの低下は、海中での生簀網の断線につながり、養殖魚の逸失につながる大きな問題である。
【０００６】
特許文献１では、非特許文献１のような化学繊維の場合、Ｃｕイオンが溶出するに従い、化学繊維表面のＣｕ、Ｚｎ化合物が存在した部位に微細な凹凸が生成し、海藻、貝類などの根が、張りやすくなることが、海中で長期間の使用に耐えられない要因と指摘している。それらの問題を解決する手段としては、特許文献１では、例えば、直径１〜４ｍｍのポリエステル樹脂、ナイロン樹脂、ポリエチレン樹脂、ポリプロピレン樹脂をコアワイヤとして、銅または銅合金の板を円筒上に曲げて、コアワイヤを覆い、板材の側縁部を摩擦撹拌接合などにより接合して、生簀用網用の素材とすることが開示されている。この防汚素材は、合成樹脂には、Ｃｕ、Ｚｎ化合物を混練しないので、合成樹脂の引張強さは悪影響を受けない上に、表面のＣｕ、Ｃｕ合金層からは、海中に接触する表面全体から均一にＣｕイオンが溶出していくので、銅イオンの溶出に従い外層の金属層全体が薄くなり、長期間、海中においても、常に表面は滑らかな状態が程よく、保たれることが開示されている。ただし、Ｃｕ板素材は、高価であり、素材の製造工程も複雑であることから、より低コストな防汚素材が望まれる。
【先行技術文献】
【特許文献】
【０００７】
【特許文献１】特開２００９−１１２４２号公報
【非特許文献】
【０００８】
【非特許文献１】加藤和美ら著「防藻繊維の開発」、三河繊維技術センタ−研究報告書（２００２）
【発明の概要】
【発明が解決しようとする課題】
【０００９】
本発明は、海洋での養殖において、生簀網に付着する海藻、貝類による汚染を安価で、長期間にわたって防止することのできるめっき鋼線及びそのめっき鋼線から製造した金網を提供することを目的とする。
【課題を解決するための手段】
【００１０】
本発明は以上のような事情に鑑みてなされたものであり、その目的とするところは、海洋での養殖において、生簀網に付着する海藻、貝類による汚染を安価で、長期間にわたって防止するために、Ｚｎめっき、Ｚｎ合金めっき層にＣｕを含有させためっき鋼線を活用することにより防汚効果を発揮できることを知見し、なされたものである。
【００１１】
その原理は、Ｃｕより安価で、海中での防汚効果が期待されるＺｎを活用するために、溶融Ｚｎまたは、溶融Ｚｎ合金めっき鋼線を適用することに加えて、Ｚｎめっき層に、Ｃｕを分散させ、海中でＺｎの犠牲防食機構により溶出するＺｎイオンと合わせて、藻、貝類の網への付着を抑制するのに適切な量のＣｕイオンを溶出させることにより、大きな防汚効果を発揮出来る。
【００１２】
更に、表面層のＺｎ、Ｃｕは、海中に接触している表面全体から溶出するので、化学繊維へＣｕ化合物を混練した場合の様な、微細な凹凸の生成もないので、海中で長期間、防汚効果が維持することが可能となる。
【００１３】
本発明は上記知見に基づいてなされたものであり、その要旨とするところは次の通りである。
（１）平均組成が質量％でＦｅ：２％以下、残部がＺｎ及び不可避的不純物からなり、Ｃｕが分散した溶融亜鉛めっき層を有するめっき鋼線であって、
めっき層表面において、Ｃｕ質量％で、１０％以上の領域の面積指数が２％以上、３５％以内であることを特徴とするＣｕをめっき層に含有するめっき鋼線。
尚、面積指数とは、走査型電子顕微鏡（ＳＥＭ）と、それに付随するエネルギー分散型組成分析装置（ＥＤＳ）により、測定面積として、めっき層表面のうち線径の１／４長さの正方形領域を３ケ所測定し、Ｃｕ質量％で、１０％以上領域の面積を測定、それを測定全面積で割り、％表示したものである。
（２）前記溶融めっき層の平均組成がさらに質量％で、Ａｌ：６０％以下含有することを特徴とする上記（１）に記載のめっき鋼線。
（３）前記溶融めっき層の平均組成がさらに質量％で、Ａｌ：２０％以下、Ｍｇ：５％以下含有することを特徴とする上記（１）に記載のＣｕをめっき層に含有するめっき鋼線。
（４）上記（１）〜（３）のいずれかに記載のＣｕをめっき層に含有するめっき鋼線から製造した金網。
【発明の効果】
【００１４】
本発明のように、溶融Ｚｎめっき、溶融Ｚｎ合金めっき層にＣｕを分散させた鋼線を海中養殖網に適用することにより、Ｚｎイオンに加えて適量のＣｕイオンを網近傍へ溶出させ、藻、貝類の養殖網への付着を、長期間にわたり抑制することが可能となるため、海洋で養殖する漁業での労力低減、コスト低減に加えて、海産物の食の安全、海洋の環境保全にも貢献することから、産業上のその効果は大きい。
【図面の簡単な説明】
【００１５】
【図１】Ｚｎ合金めっき線にＣｕを分散させた表面の、Ｃｕ質量：１０％以上の領域を示すＳＥＭ−ＥＤＳ分析組成マップである。
【発明を実施するための形態】
【００１６】
本発明は、Ｚｎめっき、Ｚｎ合金めっき線へＣｕを分散させたことを特徴としている。先ず、そのＣｕ分散の限定理由を述べる。
【００１７】
先ず、めっき層の観察は、走査型電子顕微鏡（ＳＥＭ）と、それに付随するエネルギー分散型組成分析装置（ＥＤＳ）で行う。めっき層表面のＣｕの分布状況は、ＥＤＳにより採取した鋼線表面のめっき層の組成マップ上で行う。測定面積として、線径の１／４長さの正方形領域を任意３ケ所測定し、Ｃｕ質量％で、１０％以上領域の面積を測定全面積で割り、％表示したものでＣｕ面積指数と規定をする。
【００１８】
尚、実際に、製造する際も、めっき鋼線の表面Ｃｕ分析により容易に品質管理が可能であり、工業生産上の価値も大きい。
【００１９】
本発明のめっき鋼線は、例えば、以下の方法で製造することができる。Ｚｎめっき、Ｚｎ合金めっき鋼線にＣｕ置換めっき処理、またはＣｕ電気めっき処理を行い、その後、５００〜６５０℃の温度で熱処理して、ＣｕをＺｎめっき層へ拡散する処理を行う。
【００２０】
また、Ｚｎめっき、Ｚｎ合金めっき鋼線に、酒石酸などのキレ−ト剤を含有するＣｕ／Ｚｎ合金めっき液で、ブラスめっき処理後に、５００〜６５０℃の温度で熱処理して、ＣｕをＺｎめっき層へ拡散する処理を行う。
【００２１】
その結果、Ｚｎめっき、Ｚｎめっき合金めっきの内部に、Ｃｕが浸透していくが、本発明者らは、めっき鋼線の防汚効果を有効に発揮させるためには、めっき鋼線表面のＣｕ面積率を制御することが有効であることを見出した。
【００２２】
つまり、めっき表面のＣｕの存在状況に比例して、めっき層内部にもＣｕが浸透しているので、生簀金網として、使用した場合、Ｚｎめっき層の溶解に比例して、ＣｕイオンもＣｕのめっき表面の存在状況に比例して、海中へ溶解し、防藻効果を発揮することになる。
【００２３】
Ｚｎめっき、Ｚｎ合金めっきの表面のＣｕ質量：１０％以上の領域の面積指数が２％以上、３５％以内と規定しているが、これは、発明者らの研究の結果、２％未満では、海中で網として使用した際に、Ｃｕイオン溶出量が不十分であり、防汚効果が得られない。３５％を越えて含有しても、効果が飽和することが明らかになった故である。Ｃｕ置換めっき処理、Ｃｕ電気めっき処理またはブラスめっき処理時の液濃度、電気めっきの電流密度、などを調整することにより、面積指数を本発明範囲内とすることができる。
【００２４】
φ４．０ｍｍのＺｎ−１０％Ａｌ合金めっき線にＣｕを電気めっき処理後、５６０℃で拡散した表面の１ｍｍ×１ｍｍ正方形領域を測定した事例を図１にしめす。Ｃｕが１０％以上の領域が９．７％存在し、本発明の範囲にあり、良好な耐食性と防藻性を有している。
【００２５】
養殖用網に使用されるめっき鋼線は、防汚効果が期待される海中へのＺｎイオン溶出を期待してＺｎめっき鋼線がベースであるが、より厳しい環境の海中使用では、めっき鋼線の耐久性、特に、耐腐食性を期待してＡｌ、Ｍｇを添加したＺｎ合金めっきを使用することが好ましい。以下、成分含有量に関して％は質量％を意味する。
【００２６】
Ｆｅは、めっきする際に、鋼から溶出する場合、あるいはめっき地金に不純物として存在する場合があるが、２％を超えると耐食性が低下する。そのため、２％を上限とした。尚、Ｆｅの添加量に下限は特に設けないが、場合よっては、Ｆｅは含まなくとも良い。
【００２７】
ＺｎへＡｌを添加した合金めっきでは、Ａｌの添加量を６０％以下に規定している。Ａｌは、耐食性を高める効果があり、１％以上においてその効果が有効に発揮される。一方、６０％を超える量を添加するとめっき層が脆くなり、めっき割れ、剥離などを誘発する。よって、ＺｎへＡｌを添加した合金めっきでは、Ａｌの添加量を６０％以下に規定した。尚、Ｚｎめっき線と同等の耐食性が確保されるので、Ａｌの添加量に下限は特に設けない。
【００２８】
更に、ＺｎへＡｌを添加した合金めっきへＭｇを添加すると耐食性を一層向上させることができる。ただし、Ｍｇを添加するとめっき層が硬化するので、Ｍｇを添加した場合には、Ａｌ添加量にも最適量が存在する。
【００２９】
Ｚｎ−Ａｌ−Ｍｇ合金めっきでは、Ａｌの添加量を２０％以下に規定している。Ａｌは、耐食性を高める効果があるが、Ａｌに加えてＭｇを添加した場合には、２０％を超える量のＡｌを添加した場合は、めっき層が脆くなり、めっき割れ、剥離などを誘発する。よって、Ｚｎ−Ａｌ−Ｍｇ合金めっきでは、Ａｌの添加量を２０％以下に規定した。尚、Ｚｎめっき線と同等の耐食性が確保されるので、Ａｌの添加量に下限は特に設けない。
【００３０】
Ｚｎ−Ａｌ−Ｍｇ合金めっきでは、Ｍｇの添加量を５％以下に規定している。Ｍｇは、均一な腐食生成物の成長を促進させて局部的な腐食の進行を防止する耐食性向上効果を有する。Ｍｇ：０．１％以上においてその効果が有効に発揮される。一方Ｍｇ量が５％を超えるとＦｅ−Ｚｎ合金層が著しく硬化して、Ｆｅ−Ｚｎ合金層に亀裂や剥離が発生する。よって、Ｚｎ−Ａｌ−Ｍｇ合金めっきでは、Ｍｇの添加量を５％以下に規定した。尚、Ｚｎめっき線あるいは、Ｚｎ−Ａｌ合金めっきと同等の耐食性が確保されるので、Ｍｇの添加量に下限は特に設けない。
【００３１】
めっき層中の不可避不純物は、めっきライン中の種々の要素から、特に、めっき浴からめっき層中に不可避的に混入してくる。不可避不純物には、耐食性に有害なもの、微粒子を混入させる際の加工性に有害なもの、その効果が不明なものなど種々のものが混在しているが、Ｃ、Ｐ、Ｓ、Ｏ、Ｎなどがある。
【００３２】
めっき鋼線における亜鉛めっき層の付着量は、３００ｇ／ｍ2以上、出来れば、５００ｇ／ｍ2以上とすると好ましい。
【００３３】
上記本発明のめっき鋼線を用いて製造した金網は、この金網を海中養殖網として適用することにより、Ｚｎイオンに加えて適量のＣｕイオンを網近傍へ溶出させ、藻、貝類の養殖網への付着を、長期間にわたり抑制することが可能となるため、海洋で養殖する漁業での労力低減、コスト低減に加えて、海産物の食の安全、海洋の環境保全にも貢献することができる。
【実施例】
【００３４】
以下に実施例を示す。なお、この実施例は具体的な例に沿って説明を行うものであり、本発明の請求項の内容を限定するものではない。
【００３５】
金網を構成するめっき鋼線として、直径４ｍｍの鋼線に、めっき付着量  ４００ｇ／ｍ2の亜鉛めっき層を施したものを準備した。めっき層のめっき条件は表１に示すとおりである。
【００３６】
海中で網を使用した際の防汚効果を評価する試験方法として、４〜９月の期間、海中で６ケ月間使用した後、引き上げて、網に付着した海藻、貝類の単位面あたり質量で比較評価した。通常のＺｎめっき鋼線から製造した網を比較材として、具体的には表１の比較例１３（通常のＺｎめっき鋼線の網）の海藻、貝類の付着量を１００として、防汚指数として評価した。
【００３７】
Ｚｎめっき、Ｚｎ合金めっき耐食性は、４〜６月の期間、海中で使用した後の、腐食減量で評価した。具体的には表１の比較例１３（通常のＺｎめっき鋼線）の腐食減量を１００として耐食指数として評価した。
【００３８】
めっき鋼線へのＣｕの混入方法は、前述のＣｕ置換めっき、Ｃｕ電気めっきまたはブラスめっき処理後に、熱拡散を行う方法で製造した。めっき液濃度、電気めっきの電流密度を変化させることにより、Ｚｎめっき層表面のＣｕ面積率を種々変化させた。
【００３９】
【表１−１】
0006295862.tif 000002
【表１−２】
0006295862.tif 000003
【００４０】
表１に製造結果を示す。表１の１〜１２は本発明例であり、その他は比較例である。本発明例は、Ｚｎめっき層表面のＣｕ面積率が、本発明の規定内であることから、高い防汚効果を発揮している。また、Ａｌ、Ｍｇを添加したＺｎ合金めっき線では、無添加Ｚｎめっき線より更に高い耐食性達成しつつ、防藻性を有している。
【００４１】
これに対して、比較例では、Ｚｎめっき、Ｚｎ合金めっき層が本発明範囲内であっても、Ｚｎめっき層表面のＣｕ面積率が本発明の規定外であると、防汚効果が低下する。
【００４２】
また、Ｚｎめっき層表面のＣｕ面積率が本発明の規定内であっても、Ｚｎ合金めっきでは、Ａｌ、Ｍｇの含有量が本発明の範囲内にないと、高い耐食が得られないばかりか、むしろ低下する。
【００４３】
比較例１３は、なんら防藻処理を実施していない通常のＺｎめっき線であり、防藻指数、耐食指数をそれぞれ１００としている。
【００４４】
比較例１４は、Ｚｎめっき線に於いて、Ｃｕ置換めっき処理、またはＣｕ電気めっき処理を行い、その後、５５０℃の温度で熱処理して、ＣｕをＺｎめっき層へ拡散する処理したが、Ｃｕ面積指数が本発明の下限を外れるので、防藻効果が小さい。
【００４５】
比較例１５は、Ｚｎめっき線に於いて、酒石酸キレ−ト剤を含有するＣｕ／Ｚｎ合金めっき液で、ブラスめっき処理し、その後、５５０℃の温度で熱処理して、ＣｕをＺｎめっき層へ拡散する処理を行なったが、Ｃｕ面積率が本発明の下限を外れるので、防藻効果が小さい。
【００４６】
比較例１７は、ＺｎめっきのＦｅ含有量が本発明上限の２％を超えており、耐食性が悪く、めっきの割れ、剥離した部位に、藻が繁殖し、防藻高効果も小さい。
【００４７】
比較例１８は、Ｚｎめっき線に於いてＣｕ面積率が本発明上限の３５％越え、防藻効果が飽和している。
【００４８】
比較例１９は、Ｚｎ−Ａｌ合金めっきのＡｌ含有量が本発明上限の６０％を超えており、耐食性が悪く、めっきの割れ、剥離した部位に、藻が繁殖し、防藻高効果も小さい。比較例２０は、Ｚｎ−Ａｌ合金めっきのＦｅ含有量が本発明上限の２％を超えており、耐食性が悪く、めっきの割れ、剥離した部位に、藻が繁殖し、防藻高効果も小さい。
【００４９】
比較例２１は、Ｚｎ−Ａｌ−Ｍｇ合金めっきのＦｅ含有量が本発明上限の２％を超えており、耐食性が悪く、めっきの割れ、剥離した部位に、藻が繁殖し、防藻高効果も小さい。比較例２２は、Ｚｎ−Ａｌ−Ｍｇ合金めっきのＭｇ含有量が本発明上限の５％を超えており、耐食性が悪く、めっきの割れ、剥離した部位に、藻が繁殖し、防藻高効果も小さい。比較例２３は、Ｚｎ−Ａｌ−Ｍｇ合金めっきのＡｌ含有量が本発明上限の２０％を超え、かつＭｇ含有量が本発明上限の５％を超えており、耐食性が悪く、めっきの割れ、剥離した部位に、藻が繁殖し、防藻高効果も小さい。
【図１】
0006295862.tif 000004